(57)【要約】【課題】大型画像表示用装置における保護パネルと画像表示ユニット等との間の空間を充填するために好適に適用し得、適度な粘度を有し、遮光部で挟まれた空間での硬化性に優れ、硬化物の耐湿熱信頼性及び光学特性が良好な液状硬化性樹脂組成物、それを用いた画像表示用装置、及び画像表示用装置の製造方法を提供する。【解決手段】（Ａ）（メタ）アクリロイル基を有する化合物、（Ｂ）アシルフォスフィンオキサイド系光重合開始剤、及び（Ｃ）トリフェニルイミダゾール又はその誘導体、を含む液状硬化性樹脂組成物。【選択図】なし【特許請求の範囲】
【請求項１】
（Ａ）（メタ）アクリロイル基を有する化合物、
（Ｂ）アシルフォスフィンオキサイド系光重合開始剤、及び
（Ｃ）トリフェニルイミダゾール又はその誘導体、
を含む液状硬化性樹脂組成物。
【請求項２】
（Ｃ）成分の含有量が、前記液状硬化性樹脂組成物の総量に対して、０．００５質量％〜０．２０質量％である、請求項１に記載の液状硬化性樹脂組成物。
【請求項３】
さらに、（Ｄ）可塑剤を含む、請求項１又は２に記載の液状硬化性樹脂組成物。
【請求項４】
（Ｃ）成分が、構造中にハロゲン原子を有さない化合物である、請求項１〜３のいずれか１項に記載の液状硬化性樹脂組成物。
【請求項５】
（Ａ）成分として、（メタ）アクリロイル基を有するイソプレン重合体を含む、請求項１〜４のいずれか１項に記載の液状硬化性樹脂組成物。
【請求項６】
（Ａ）成分の含有量が、前記液状硬化性樹脂組成物の総量に対して、１０〜９０質量％である、請求項１〜５のいずれか１項に記載の液状硬化性樹脂組成物。
【請求項７】
（Ａ）成分として、（Ａ１）分子内にエチレン性不飽和結合を有する重量体、及び（Ａ２）分子内に１個のエチレン性不飽和結合を有する単量体を含む、請求項１〜６のいずれか１項に記載の液状硬化性樹脂組成物。
【請求項８】
前記液状硬化性樹脂組成物の総量中の（Ａ２）成分の含有量が、０．５〜１０質量％である、請求項７に記載の液状硬化性樹脂組成物。
【請求項９】
実質的に有機溶媒を含有せず、２５℃における粘度が５００〜５０００ｍＰａ・ｓである、請求項１〜８のいずれか１項に記載の液状硬化性樹脂組成物。
【請求項１０】
画像表示部を有する画像表示ユニットと、保護パネルと、前記画像表示ユニットと前記保護パネルとの間に存在する樹脂層とを含む積層構造を有する画像表示用装置であって、
前記樹脂層が、請求項１〜９のいずれか１項に記載の液状硬化性樹脂組成物の硬化物よりなる、画像表示用装置。
【請求項１１】
画像表示部を有する画像表示ユニットと、タッチパネルと、保護パネルと、前記タッチパネルと前記保護パネルとの間に存在する樹脂層とを含む積層構造を有する画像表示用装置であって、
前記樹脂層が、請求項１〜９のいずれか１項に記載の液状硬化性樹脂組成物の硬化物よりなる、画像表示用装置。
【請求項１２】
画像表示ユニットと保護パネルとを備える画像表示用装置の製造方法であって、
前記画像表示ユニットと前記保護パネルとの間に請求項１〜９のいずれか１項に記載の液状硬化性樹脂組成物を介在させる工程と、
前記保護パネル面側から光照射して前記液状硬化性樹脂組成物を硬化させる工程とを有する、画像表示用装置の製造方法。
【請求項１３】
画像表示ユニットとタッチパネルと保護パネルとを備える画像表示用装置の製造方法であって、前記画像表示ユニットと前記タッチパネルとの間及び／又は前記タッチパネルと前記保護パネルとの間に、請求項１〜９のいずれか１項に記載の液状硬化性樹脂組成物を介在させる工程と、前記保護パネル面側から光照射して前記液状硬化性樹脂組成物を硬化させる工程とを有する、画像表示用装置の製造方法。
【発明の詳細な説明】
【技術分野】
【０００１】
本発明は、液状硬化性樹脂組成物、これを用いた画像表示用装置、及び画像表示用装置の製造方法に関する。
【背景技術】
【０００２】
代表的な画像表示用装置として液晶表示装置が例示される。液晶表示装置は、透明電極、画素パターン等を表面に形成した厚さ約１ｍｍ程度のガラス基板の間に数ミクロン程度のギャップを介して液晶を充填及びシールしてなる液晶セルと、その外側両面に貼り付けた偏光板、及びバックライトシステム等の光源からなる液晶パネルを含むものである。
【０００３】
この液晶パネルを構成する偏光板は、薄くて傷付きやすいため、特に、携帯電話、ゲーム機、デジカメ、車載用途等では、液晶パネルの前面に一定の空間を置いて透明な前面板（保護パネル）を設けた構造の液晶表示装置が一般的に用いられている。
【０００４】
さらに、近年、携帯電話、ゲーム機、デジカメ、車載部品、ノートパソコン、デスクトップパソコン、パソコン用モニター、大型液晶モニター等に、タッチパネルが搭載されるようになってきた。このような液晶表示装置は、保護パネル、タッチパネル、及び液晶パネルがこの順で積層された積層構造を有しており、保護パネルとタッチパネルとの間、タッチパネルと液晶パネルとの間に一定の空間が存在する。
【０００５】
上述の液晶表示装置における上記空間に空気のみが存在する場合、この空間が光の散乱を起こす原因となり、それに起因してコントラストや輝度、透過率が低下し、さらには二重映りによる画質の低下が起こり得る。
このような光の散乱を防止する方法として、特許文献１では、保護パネルと液晶パネルの間の空間にオイル状材料を充填する方法が、特許文献２では、アクリルモノマーを共重合してなるシートを保護パネルと液晶パネルとの間に介在させる方法がそれぞれ提案されている。
【０００６】
また、フラットパネルディスプレイ（ＦＰＤ）の一つであるプラズマディスプレイパネル（ＰＤＰ）は、ＰＤＰの割れを防止するため、ＰＤＰから１〜５ｍｍ程度の空間を設け、厚さ３ｍｍ程度のガラス等の保護パネルを前面（視認面側）に設けている。
このようなディスプレイの割れの防止や光の散乱等を防止する方法として、特許文献３及び４では、保護パネルとプラズマ表示板や液晶パネル等の画像表示ユニットとの間の空間、保護パネルとタッチパネルとの間の空間、及びタッチパネルと画像表示ユニットとの間の空間（以下、まとめて「保護パネルと画像表示ユニット等との間の空間」ともいう。）に特定の樹脂からなる光学フィルムを介在させる方法が提案されている。
【先行技術文献】
【特許文献】
【０００７】
【特許文献１】特開平０５−０１１２３９号公報
【特許文献２】特開２００４−１２５８６８号公報
【特許文献３】特開２００４−０５８３７６号公報
【特許文献４】特開２００９−０２４１６０号公報
【発明の概要】
【発明が解決しようとする課題】
【０００８】
しかしながら、特許文献１で使用されているオイル状材料は、漏れを防ぐためのシールが難しく、また、液晶パネルに使用されている材料を侵す可能性がある。更に、保護パネルが割れた場合にオイル状材料が漏れ出すという問題がある。
また、特許文献３に開示された樹脂からなる光学フィルムは、ディスプレイに適用後、短時間の耐湿熱試験を行うと白濁してしまい、耐湿熱信頼性に問題がある。
【０００９】
さらに、特許文献２及び４に開示された光学フィルム（シート）は、より大型化された液晶表示装置等の画像表示用装置に適用した場合に改善の余地がある。すなわち、大型画像表示用装置に対応する大面積の光学フィルムを均一に作製することが困難であり、さらにそのような光学フィルムを作製できたとしても、大面積の光学フィルムを均一に大型画像表示用装置上に積層することは難しい。光学フィルムを均一に積層することができないと、色ムラ等の表示ムラの発生の原因となり得る。
【００１０】
加えて、画像表示用装置では、保護パネルと画像表示ユニット等との間の空間に硬化性樹脂組成物を充填した後、ブラックマトリクス等の遮光部が硬化性樹脂組成物の上下面に設けられる場合がある。このように、硬化性樹脂組成物の上下面に遮光部が設けられた場合、紫外線等の活性エネルギー線を照射しても、遮光部間に存在する樹脂組成物は、紫外線等の反射による到達も期待できないため、多量の紫外光を照射しても、硬化反応が進行しないという問題がある。
【００１１】
本発明は、大型画像表示用装置における保護パネルと画像表示ユニット等との間の空間を充填するために好適に適用し得、適度な粘度を有し、上下面にそれぞれ設けられた２つの遮光部で挟まれて遮光された空間部分での硬化性（以下、「遮光部で挟まれた空間での硬化性」ともいう）に優れ、硬化物の耐湿熱信頼性及び光学特性が良好な液状硬化性樹脂組成物、それを用いた画像表示用装置、及び画像表示用装置の製造方法を提供することを目的とする。
【課題を解決するための手段】
【００１２】
本発明者らは、特定の成分を含有する光硬化性樹脂組成物が、上記課題を解決することを見出し、本発明を完成させた。
即ち、本発明は、下記の〔１〕〜〔１３〕を提供する。
〔１〕（Ａ）（メタ）アクリロイル基を有する化合物、
（Ｂ）アシルフォスフィンオキサイド系光重合開始剤、及び
（Ｃ）トリフェニルイミダゾール又はその誘導体、
を含む液状硬化性樹脂組成物。
〔２〕（Ｃ）成分の含有量が、前記液状硬化性樹脂組成物の総量に対して、０．００５質量％〜０．２０質量％である、上記〔１〕に記載の液状硬化性樹脂組成物。
〔３〕さらに、（Ｄ）可塑剤を含む、上記〔１〕又は〔２〕に記載の液状硬化性樹脂組成物。
〔４〕（Ｃ）成分が、構造中にハロゲン原子を有さない化合物である、上記〔１〕〜〔３〕のいずれか１項に記載の液状硬化性樹脂組成物。
〔５〕（Ａ）成分として、（メタ）アクリロイル基を有するイソプレン重合体を含む、上記〔１〕〜〔４〕のいずれか１項に記載の液状硬化性樹脂組成物。
〔６〕（Ａ）成分の含有量が、前記液状硬化性樹脂組成物の総量に対して、１０〜９０質量％である、上記〔１〕〜〔５〕のいずれか１項に記載の液状硬化性樹脂組成物。
〔７〕（Ａ）成分として、（Ａ１）分子内にエチレン性不飽和結合を有する重量体、及び（Ａ２）分子内に１個のエチレン性不飽和結合を有する単量体を含む、上記〔１〕〜〔６〕のいずれか１項に記載の液状硬化性樹脂組成物。
〔８〕前記液状硬化性樹脂組成物の総量中の（Ａ２）成分の含有量が、０．５〜１０質量％である、上記〔７〕に記載の液状硬化性樹脂組成物。
〔９〕実質的に有機溶媒を含有せず、２５℃における粘度が５００〜５０００ｍＰａ・ｓである、上記〔１〕〜〔８〕のいずれか１項に記載の液状硬化性樹脂組成物。
〔１０〕画像表示部を有する画像表示ユニットと、保護パネルと、前記画像表示ユニットと前記保護パネルとの間に存在する樹脂層とを含む積層構造を有する画像表示用装置であって、
前記樹脂層が、上記〔１〕〜〔９〕のいずれか１項に記載の液状硬化性樹脂組成物の硬化物よりなる、画像表示用装置。
〔１１〕画像表示部を有する画像表示ユニットと、タッチパネルと、保護パネルと、前記タッチパネルと前記保護パネルとの間に存在する樹脂層とを含む積層構造を有する画像表示用装置であって、
前記樹脂層が、上記〔１〕〜〔９〕のいずれか１項に記載の液状硬化性樹脂組成物の硬化物よりなる、画像表示用装置。
〔１２〕画像表示ユニットと保護パネルとを備える画像表示用装置の製造方法であって、
前記画像表示ユニットと前記保護パネルとの間に上記〔１〕〜〔９〕のいずれか１項に記載の液状硬化性樹脂組成物を介在させる工程と、
前記保護パネル面側から光照射して前記液状硬化性樹脂組成物を硬化させる工程とを有する、画像表示用装置の製造方法。
〔１３〕画像表示ユニットとタッチパネルと保護パネルとを備える画像表示用装置の製造方法であって、前記画像表示ユニットと前記タッチパネルとの間及び／又は前記タッチパネルと前記保護パネルとの間に、上記〔１〕〜〔９〕のいずれか１項に記載の液状硬化性樹脂組成物を介在させる工程と、前記保護パネル面側から光照射して前記液状硬化性樹脂組成物を硬化させる工程とを有する、画像表示用装置の製造方法。
【発明の効果】
【００１３】
本発明の液状硬化性樹脂組成物は、大型画像表示用装置における保護パネルと画像表示ユニット等との間の空間を充填するために好適に適用し得、適度な粘度を有し、遮光部で挟まれた空間での硬化性に優れ、硬化物の耐湿熱信頼性及び光学特性が良好である。
【図面の簡単な説明】
【００１４】
【図１】本発明の画像表示用装置の一例である液晶表示用装置の一実施形態を模式的に示す側面断面図である。
【図２】本発明の画像表示用装置の一例である液晶表示用装置の一実施形態である、タッチパネルを搭載した液晶表示用装置を模式的に示す側面断面図である。
【図３】遮光部で挟まれた空間での硬化性の評価に用いた試験サンプルの側面断面図である。
【発明を実施するための形態】
【００１５】
以下、本発明の光硬化性樹脂組成物、これを用いた画像表示用装置の製造方法、並びに画像表示用装置を、実施の形態により詳細に説明する。なお、この実施の形態により本発明が限定されるものではない。
なお、図面中、同一又は相当部分には同一符号を付し、重複する説明は省略する。
また、本明細書における「（メタ）アクリレート」とは、「アクリレート」及びそれに対応する「メタクリレート」を意味する。同様に「（メタ）アクリル」とは、「アクリル」及びそれに対応する「メタクリル」を意味し、「（メタ）アクリロイル」とは「アクリロイル」及びそれに対応する「メタクリロイル」を意味する。
また、本明細書において、分子量はゲルパーミエーションクロマトグラフィー（ＧＰＣ）によって測定し、標準ポリスチレンの検量線を用いて換算した値であり、具体的には実施例に記載の方法により測定した値である。また、数平均分子量、重量平均分子量及び分散度は、以下のように定義される。
（ａ）数平均分子量（Ｍｎ）
Ｍｎ＝Σ（ＮiＭi）／ΣＮｉ＝ΣＸiＭi
（Ｘi＝分子量Ｍiの分子のモル分率＝Ｎi／ΣＮi）
（ｂ）重量平均分子量（Ｍｗ）
Ｍｗ＝Σ（ＮiＭi2）／ΣＮiＭi＝ΣＷiＭi
（Ｗi＝分子量Ｍiの分子の重量分率＝ＮiＭi／ΣＮiＭi）
（ｃ）分子量分布（分散度）
分散度＝Ｍｗ／Ｍｎ
【００１６】
本発明の液状硬化性樹脂組成物（以下、単に「樹脂組成物」ともいう）は、（Ａ）（メタ）アクリロイル基を有する化合物、（Ｂ）アシルフォスフィンオキサイド系重合開始剤、及び（Ｃ）トリフェニルイミダゾール又はその誘導体を含有する。また、本発明の液状硬化性樹脂組成物は、更に（Ｄ）可塑剤を含むことが好ましく、必要に応じて、安定剤、チオール化合物等のその他の添加剤を含有することができる。
【００１７】
本発明の液状硬化性樹脂組成物中の（メタ）アクリロイル基濃度は、硬化性の観点、及び画像表示用装置に用いた場合に表示ムラを抑制する観点から、好ましくは２．０×１０-5〜５．０×１０-4ｍｏｌ／ｇ、より好ましくは５．０×１０-5〜４．５×１０-4ｍｏｌ／ｇ、更に好ましくは８．０×１０-5〜４．０×１０-4ｍｏｌ／ｇである。
当該（メタ）アクリロイル基濃度が２．０×１０-5ｍｏｌ／ｇであれば、低照射量でも硬化させることができ、また、遮光部分での硬化反応も進行させることができる。一方、当該（メタ）アクリロイル基濃度が５．０×１０-4以下であれば、硬化物中に残存する（メタ）アクリロイル基を低減することができるため、信頼性試験中で架橋が進行して更に硬化する現象を抑えることができ、画像表示用装置に用いた場合に、色ムラ等の表示ムラを抑制することができる。
【００１８】
なお、本発明において、液状硬化性樹脂組成物中の（メタ）アクリロイル基濃度は、下記計算式（１）から算出された値である。
式（１）：（メタ）アクリロイル基濃度（ｍｏｌ／ｇ）＝［｛（Ａ1の配合量（ｇ）／Ａ1の分子量）×Ａ1の（メタ）アクリロイル基数｝＋｛（Ａ2の配合量（ｇ）／Ａ2の分子量）×Ａ2の（メタ）アクリロイル基数｝＋・・・・・＋｛（Ａnの配合量（ｇ）／Ａnの分子量）×Ａnの（メタ）アクリロイル基数｝］／液状硬化性樹脂組成物の総量（ｇ）
上記式（１）中、Ａ1、Ａ2・・・Ａnは、ｎ種の（メタ）アクリロイル基を有する化合物を示す。
【００１９】
〔（Ａ）成分：（メタ）アクリロイル基を有する化合物〕
本発明の樹脂組成物は、（Ａ）成分として、（メタ）アクリロイル基を有する化合物を含有する。
（Ａ）成分の含有量は、樹脂組成物中の（メタ）アクリロイル基濃度が上記範囲に属するように適宜設定されるが、樹脂組成物の総量に対して、好ましくは１０〜９０質量％、より好ましくは１２〜６０質量％、更に好ましくは１５〜４０質量％である。
【００２０】
（メタ）アクリロイル基を有する化合物としては、分子内にエチレン性不飽和結合を有する重合体（以下、「（Ａ１）成分」ともいう）、分子内に１個のエチレン性不飽和基を有する単量体（以下、「（Ａ２）成分」ともいう）が挙げられ、樹脂組成物の粘度の調整の観点から、（Ａ１）成分及び（Ａ２）成分を併用することが好ましい。
以下、（Ａ１）成分、（Ａ２）成分について説明する。
【００２１】
＜（Ａ１）成分：分子内にエチレン性不飽和結合を有する重合体＞
（Ａ１）成分である分子内にエチレン性不飽和結合を有する重合体としては、例えば、（メタ）アクリロイル基を有するポリエステルオリゴマー、（メタ）アクリロイル基を有するウレタン重合体、ポリエチレングリコールモノ（メタ）アクリレート、ポリエチレングリコールジ（メタ）アクリレート、ポリプロピレングリコールモノ（メタ）アクリレート、ポリプロピレングリコールジ（メタ）アクリレート、（メタ）アクリロイル基を有するブタジエン重合体、（メタ）アクリロイル基を有するイソプレン重合体等が挙げられる。
これらの中でも、透明性、耐黄変性、及び種々の特性のバランスの観点から、（メタ）アクリロイル基を有するイソプレン重合体が好ましい。
【００２２】
（メタ）アクリロイル基を有するイソプレン重合体としては、例えば、下記一般式（２）で表される化合物が好ましい。
【００２３】
【化１】
2013249452.tif 000002
【００２４】
上記一般式（２）中、ｍは５０〜１０００の数を示し、ｎは１〜５の数を示し、Ｒ1は水素原子又はメチル基を示す。
ｍは、５０〜１０００であるが、好ましくは１００〜８００、より好ましくは１５０〜７００、更に好ましくは２００〜６００である。
ｎは、１〜５であるが、好ましくは１．５〜４．０、より好ましくは２．０〜３．５、更に好ましくは２．０〜３．０である。
上記一般式（２）で表される化合物の市販品としては、ＵＣ−１０２、ＵＣ−２０３（共に製品名、株式会社クラレ製）等が挙げられる。
【００２５】
（Ａ１）成分における平均官能基数は、硬化性樹脂組成物の硬化収縮率、弾性率をより低減できる観点から、好ましくは１．５〜４．０、より好ましくは２．０〜３．５、更に好ましくは２．０〜３．０である。
なお、「官能基数」とは（Ａ１）成分の１分子中の官能基（（メタ）アクリロイル基）の数を示し、「平均官能基数」とは、（Ａ１）成分全体における分子当りの官能基数の平均値を示す。
【００２６】
（Ａ１）成分の数平均分子量（Ｍｎ）は、配合後の粘度、作業性、硬化物の靭性、弾性率の観点から、好ましくは１００００〜４００００、より好ましくは１２５００〜３００００、更に好ましくは１５０００〜２００００である。
【００２７】
樹脂組成物中の（Ａ１）成分の含有量は、硬化性、硬化収縮率、弾性率の観点から、樹脂組成物の総量に対して、好ましくは１０〜５５質量％、より好ましくは１５〜５０質量％、更に好ましくは２０〜４５質量％である。
（Ａ１）成分の含有量が１０質量％以上であれば、樹脂組成物の硬化性を向上させることができると共に、硬化物の耐湿熱信頼性を良好とすることができる。一方、（Ａ１）成分の含有量が５５質量％以下であれば、硬化収縮率が良好となると共に、硬化物の弾性率が大きくなり過ぎないため好ましい。
【００２８】
＜（Ａ２）成分：分子内に１個のエチレン性不飽和基を有する単量体＞
（Ａ２）成分である分子内に１個のエチレン性不飽和基を有する単量体としては、常温（２５℃）で液状であることが好ましく、下記一般式（３）で表されるアルキル（メタ）アクリレート（以下、「（Ａ２−１）成分」ともいう）、並びに、分子内に（メタ）アクリル基及び、水酸基、エーテル結合、又はアミド基のいずれかを有する化合物（以下、「（Ａ２−２）成分」ともいう）であることがより好ましく、分子内に（メタ）アクリル基及び、水酸基、エーテル結合又はアミド基のいずれかを有する化合物が更に好ましい。
【００２９】
【化２】
2013249452.tif 000003
【００３０】
上記一般式（３）中、Ｒ11は水素原子又はメチル基を示し、Ｒ12は炭素数４〜２０のアルキル基を示す。柔軟性をより付与させる観点から、Ｒ12は炭素数６〜１８のアルキル基が好ましく、８〜１６のアルキル基がより好ましい。
【００３１】
＜（Ａ２−１）成分＞
上記一般式（３）で表されるアルキル（メタ）アクリレートとしては、例えば、ｎ−ブチル（メタ）アクリレート、ｔｅｒｔ−ブチル（メタ）アクリレート、イソブチル（メタ）アクリレート、ｎ−ペンチル（メタ）アクリレート、ｎ−オクチル（メタ）アクリレート、イソオクチル（メタ）アクリレート、２−エチルヘキシル（メタ）アクリレート、イソデシル（メタ）アクリレート、ｎ−ヘキシル（メタ）アクリレート、ステアリル（メタ）アクリレート、ラウリル（メタ）アクリレート、トリデシル（メタ）アクリレート等が挙げられる。これらの化合物は、単独で又は２種以上組み合わせて用いてもよい。
【００３２】
＜（Ａ２−２）成分＞
分子内に（メタ）アクリル基及び、水酸基、エーテル結合又はアミド基のいずれかを有する化合物としては、例えば、２−ヒドロキシエチル（メタ）アクリレート、１−ヒドロキシエチル（メタ）アクリレート、２−ヒドロキシプロピル（メタ）アクリレート、３−ヒドロキシプロピル（メタ）アクリレート、１−ヒドロキシプロピル（メタ）アクリレート、４−ヒドロキシブチル（メタ）アクリレート、３−ヒドロキシブチル（メタ）アクリレート、２−ヒドロキシブチル（メタ）アクリレート、１−ヒドロキシブチル（メタ）アクリレート等の水酸基含有（メタ）アクリレート；ヒドロキシエチル（メタ）アクリルアミド等の水酸基含有（メタ）アクリルアミド；ジエチレングリコールやトリエチレングリコール等のポリエチレングリコールモノ（メタ）アクリレート；ジプロピレングリコールやトリプロピレングリコール等のポリプロピレングリコールモノ（メタ）アクリレート；ジブチレングリコールやトリブチレングリコール等のポリブチレングリコールモノ（メタ）アクリレート；アクリロイルモルホリン等のモルホリン基含有（メタ）アクリレート、ジメチルアクリルアミド、イソプロピルアクリルアミド、ジメチルアミノプロピルアクリルアミド、ヒドロキシエチルアクリルアミド（イソボルニルアクリレート）が挙げられる。
これらの化合物は、単独で又は２種以上を組み合わせて用いてもよい。
これらの中でも、耐湿熱信頼性及び塗布時の作業性の観点から、水酸基含有（メタ）アクリレート又はモルホリン基含有（メタ）アクリレートが好ましく、４−ヒドロキシブチルアクリレート、アクリロイルモルホリンがより好ましい。
【００３３】
樹脂組成物中の（Ａ２）成分の含有量は、適度な粘度を有する樹脂組成物を得る観点、並びに、硬化収縮率、及び硬化物の弾性率の調整の観点から、液状硬化性樹脂組成物の総量に対して、好ましくは０．５〜１０質量％、より好ましくは１〜８質量％、更に好ましくは１〜６質量％である。
（Ａ２）成分の含有量が０．５質量％以上であれば、適度な粘度を有する樹脂組成物とすることができ、塗布時の作業性を良好とすることができると共に、硬化収縮率を低くすることができる。また、得られる樹脂組成物の遮光部における硬化性を良好とすることができると共に、硬化物の透明性を向上させることができる。
（Ａ２）成分の含有量が１０質量％以下であれば、硬化収縮率、弾性率が高くなりすぎることを抑えることができ、画像表示用装置に用いた場合に、表示ムラの発生を抑制することができる。
【００３４】
＜（Ｂ）成分：アシルフォスフィンオキサイド系重合開始剤＞
（Ｂ）成分のアシルフォスフィンオキサイド系重合開始剤は、アシルフォスフィンオキサイド基を有する化合物であって、紫外線、電子線、α線、β線等の活性エネルギー線の照射によりラジカルを発生させ、樹脂組成物の硬化反応を促進させる重合開始剤の一種である。
アシルフォスフィンオキサイド系重合開始剤しては、アシルフォスフィンオキサイド基を有する化合物であれば特に限定されず、例えば、ビス（２，４，６−トリメチルベンゾイル）−フェニルフォスフィンオキサイド、ビス（２，６−ジメトキシベンゾイル）−２，４，４−トリメチル−ペンチルフォスフィンオキサイド、２，４，６−トリメチルベンゾイル−ジフェニルフォスフィンオキサイド等が挙げられる。
【００３５】
本発明において、（Ｂ）成分の含有量は、液状硬化性樹脂組成物の総量に対して、好ましくは０．１〜５．０質量％、より好ましくは０．２〜３．０質量％、更に好ましくは０．３〜２．０質量％である。
【００３６】
なお、本発明の液状硬化性樹脂組成物は、熱によりラジカルを発生する熱重合開始剤を併用してもよい。
熱重合開始剤としては、例えば、過酸化ベンゾイル、ｔ−ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ−ブチルパーオキシネオデカノエート、ｔ−ブチルパーオキシビバレート、ｔ−ヘキシルパーオキシピバレート、（３，５，５−トリメチルヘキサノイル）パーオキシド、ジプロピオニルパーオキシド、ラウロイルパーオキシド、ジアセチルパーオキシド等の有機過酸化物；２，２’−アゾビスイソブチロニトリル、２，２’−アゾビス（２−メチルブチロニトリル）、１，１’−アゾビス（シクロヘキサン−１−カルボニル）、２，２’−アゾビス（２，４−ジメチルバレロニトリル）、２，２’−アゾビス（２，４−ジメチル−４−メトキシバレロニトリル）、ジメチル２，２’−アゾビス（２−メチルプロピオネート）、４，４’−アゾビス（４−シアノバレリック酸）、２，２’−アゾビス（２−ヒドロキシメチルプロピオニトリル）、２，２’−アゾビス［２−（２−イミダゾリン−２−イル）プロパン］等のアゾ系化合物等が挙げられる。
【００３７】
熱重合開始剤を配合する場合、当該熱重合開始剤の含有量は、液状硬化性樹脂組成物の総量に対して、好ましくは０．０１〜１質量％である。
【００３８】
＜（Ｃ）成分：トリフェニルイミダゾール又はその誘導体＞
本発明の液状硬化性樹脂組成物において、（Ｃ）成分として、トリフェニルイミダゾール又はその誘導体を含有する。
トリフェニルイミダゾール又はその誘導体としては、例えば、下記一般式（４）で表される２，４，５−トリフェニルイミダゾール又はその誘導体が挙げられる。
【００３９】
【化３】
2013249452.tif 000004
【００４０】
上記式（４）中、Ａｒはフェニル基を表す。また、フェニル基の水素原子が、炭素数１〜８のアルキル基、炭素数１〜８のアルコキシ基、メルカプト基、ヒドロキシル基、ハロゲン原子等の置換基で置換されていてもよい。これらの置換基の中でも、炭素数１〜３のアルキル基、炭素数１〜３のアルコキシ基が好ましい。
【００４１】
具体的な２，４，５−トリフェニルイミダゾールの誘導体としては、例えば、２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体、２，４−ジ（ｐ−メトキシフェニル）５−フェニルイミダゾール二量体、２−（２，４−ジメトキシフェニル）−４，５−ジフェニルイミダゾール二量体、２−（ｐ−メチルメルカプトフェニル）−４，５−ジフェニルイミダゾール二量体等が挙げられる。
これらの化合物は、単独で又は２種以上を組み合わせて用いてもよい。
【００４２】
以上の（Ｃ）成分の中でも、遮光部で挟まれた空間での硬化性の観点から、構造中にハロゲン原子を有さない化合物が好ましく、２，４，５−トリフェニルイミダゾールがより好ましい。
【００４３】
（Ｃ）成分の含有量は、液状硬化性樹脂組成物の総量に対して、好ましくは０．００５〜０．２０質量％、より好ましくは０．０１〜０．１０質量％、更に好ましくは０．０１〜０．０５質量％である。
（Ｃ）成分の含有量が０．００５質量％以上であれば、遮光部で挟まれた空間での硬化性を十分に向上させることができる。一方、（Ｃ）成分の含有量が０．２０質量％以下であれば、（Ｃ）成分の固体が樹脂組成物に溶けずに残存するといったことを防止することができる。
【００４４】
＜（Ｄ）成分：可塑剤＞
本発明の硬化性樹脂組成物は（Ｄ）成分として可塑剤を含んでもよい。
本発明で（Ｄ）成分として用いる可塑剤は、実質的に（メタ）アクリロイル基を有さない２５℃で液状の成分であることを意味する。
（Ｄ）成分の数平均分子量は、樹脂組成物の粘度の調整の観点、及び揮発性、作業性の観点から、好ましくは３５０〜３００００、より好ましくは４００〜１００００である。
【００４５】
（Ｄ）成分としては、例えば、ブタジエンゴム、イソプレンゴム、シリコンゴム、スチレンブタジエンゴム、クロロプレンゴム、ニトリルゴム、ブチルゴム、エチレンプロピレンゴム、ウレタンゴム、アクリルゴム、クロルスルホン化ポリエチレンゴム、フッ素ゴム、水素化ニトリルゴム、エピクロルヒドリンゴムの液状物；
ポリブテン等のポリα−オレフィン、水添ポリブテン等の水添α−オレフィンオリゴマー、アタクチックポリプロピレン等のポリビニル系オリゴマー；
ビフェニル、トリフェニル等の芳香族系オリゴマー；
水添液状ポリブタジエン等の水添ポリエン系オリゴマー；
パラフィン油、塩化パラフィン油等のパラフィン系オリゴマー；
ナフテン油等のシクロパラフィン系オリゴマー；
ジメチルフタレート、ジエチルフタレート、ジブチルフタレート、ジ−（２−エチルヘキシル）フタレート、ジ−ｎ−オクチルフタレート、ジイソブチルフタレート、ジヘプチルフタレート、ジフェニルフタレート、ジイソデシルフタレート、ジトリデシルフタレート、ジウンデシルフタレート、ジ（ヘプチル，ノニル，ウンデシル）フタレート、ベンジルフタレート、ブチルベンジルフタレート、ジノニルフタレート、ジシクロヘキシルフタレート等のフタル酸誘導体；
ジメチルイソフタレート、ジ−（２−エチルヘキシル）イソフタレート、ジイソオクチルイソフタレート等のイソフタル酸誘導体；
ジ−（２−エチルヘキシル）テトラヒドロフタレート、ジ−ｎ−オクチルテトラヒドロフタレート、ジイソデシルテトラヒドロフタレート等のテトラヒドロフタル酸誘導体；
ジ−ｎ−ブチルアジペート、ジ（２−エチルヘキシル）アジペート、ジイソデシルアジペート、ジイソノニルアジペート等のアジピン酸誘導体；
ジ−（２−エチルヘキシル）アゼレート、ジイソオクチルアゼレート、ジ−ｎ−ヘキシルアゼレート等のアゼライン酸誘導体；
ジ−ｎ−ブチルセバケート、ジ−（２−エチルヘキシル）セバケート等のセバシン酸誘導体；
ジ−ｎ−ブチルマレート、ジメチルマレート、ジエチルマレート、ジ−（２−エチルヘキシル）マレート等のマレイン酸誘導体；
ジ−ｎ−ブチルフマレート、ジ−（２−エチルヘキシル）フマレート等のフマル酸誘導体；
トリ−（２−エチルヘキシル）トリメリテート、トリ−ｎ−オクチルトリメリテート、トリイソデシルトリメリテート、トリイソオクチルトリメリテート、トリ−ｎ−ヘキシルトリメリテート、トリイソノニルトリメリテート等のトリメリット酸誘導体；
テトラ−（２−エチルヘキシル）ピロメリテート、テトラ−ｎ−オクチルピロメリテート等のピロメリット酸誘導体；
トリエチルシトレート、トリ−ｎ−ブチルシトレート、アセチルトリエチルシトレート、アセチルトリ−（２−エチルヘキシル）シトレート等のクエン酸誘導体；
モノメチルイタコネート、モノブチルイタコネート、ジメチルイタコネート、ジエチルイタコネート、ジブチルイタコネート、ジ−（２−エチルヘキシル）イタコネート等のイタコン酸誘導体；
ブチルオレート、グリセリルモノオレート、ジエチレングリコールモノオレート等のオレイン酸誘導体；
メチルアセチルリシノレート、ブチルアセチルリシノレート、グリセリルモノリシノレート、ジエチレングリコールモノリシノレート等のリシノール酸誘導体；
ｎ−ブチルステアレート、グリセリンモノステアレート、ジエチレングリコールジステアレート等のステアリン酸誘導体；
ジエチレングリコールモノラウレート、ジエチレングリコールジペラルゴネート、ペンタエリスリトール脂肪酸エステル等のその他の脂肪酸誘導体；
トリエチルホスフェート、トリブチルホスフェート、トリ−（２−エチルヘキシル）ホスフェート、トリブトキシエチルホスフェート、トリフェニルホスフェート、クレジルジフェニルホスフェート、トリクレジルホスフェート、トリキシレニルホスフェート、トリス（クロロエチル）ホスフェート等のリン酸誘導体；
ジエチレングリコールジベンゾエート、ジプロピレングリコールジベンゾエート、トリエチレングリコールジベンゾエート、トリエチレングリコールジ−（２−エチルブチレート）、トリエチレングリコールジ−（２−エチルヘキソエート）、ジブチルメチレンビスチオグリコレート等のグリコール誘導体；
グリセロールモノアセテート、グリセロールトリアセテート、グリセロールトリブチレート等のグリセリン誘導体、エポキシ化大豆油、エポキシヘキサヒドロフタル酸ジイソデシル、エポキシトリグリセライド、エポキシ化オレイン酸オクチル、エポキシ化オレイン酸デシル等のエポキシ誘導体等が挙げられる。
これらの化合物は、単独で又は２種以上を組み合わせて用いることができる。
【００４６】
これらの中でも、（Ａ１）成分として（メタ）アクリロイル基を含有するイソプレン重合体を用いる場合、揮発性、粘度、作業性、耐黄変性、相溶性、耐熱性の観点から、ブタジエンゴム、イソプレンゴム、ポリα−オレフィン、水添α−オレフィンオリゴマー、ジ−（２−エチルヘキシル）セバケートが好ましく、ブタジエンゴム、ポリα−オレフィン、ジ−（２−エチルヘキシル）セバケートがより好ましい。
【００４７】
（Ｃ）成分の含有量は、硬化物の弾性力を適度な範囲に調整する観点から、液状硬化性樹脂組成物の総量に対して、好ましくは３０〜８５質量％、より好ましくは５０〜８０質量％、更に好ましくは６０〜７７質量％である。
【００４８】
＜その他の添加剤＞
本発明の樹脂組成物は、本発明の効果を阻害しない範囲において、更にその他の添加剤を配合することができる。
その他の添加剤としては、亜燐酸トリフェニル等の安定剤、１，４−ビス（３−メルカプトブチリルオキシ）ブタン、１，３，５−トリス(３−メルカプトブチルオキシエチル）−１，３，５−トリアジン−２，４，６（１Ｈ，３Ｈ，５Ｈ）−トリオン、ペンタエリスリトールテトラキス（３−メルカプトブチレート)等のチオール化合物などが挙げられる。
【００４９】
本発明の樹脂組成物は、耐湿熱信頼性、及び硬化物中の気泡発生を抑制する観点から、実質的に有機溶媒（溶剤）を含有しないことが好ましい。
ここで「実質的に有機溶媒を含有しない」とは、意図的に有機溶媒を添加しないという意味であり、本発明の光硬化性樹脂組成物の光硬化後の特性を著しく低下させない程度であれば、微量の有機溶媒が存在していてもよい。
具体的には、樹脂組成物中の有機溶媒の含有量が、樹脂組成物の総量に対して、１０００ｐｐｍ以下であればよく、好ましくは５００ｐｐｍ以下、より好ましくは１００ｐｐｍ以下、更に好ましくは有機溶媒を全く含有しない。
なお、本発明において「有機溶媒」とは、（メタ）アクリロイル基を有さず、２５℃において液状であり、且つ、大気圧における沸点が２５０℃以下の有機化合物を意味する。
【００５０】
〔液状硬化性樹脂組成物の物性〕
本発明の液状硬化性樹脂組成物の２５℃における粘度は、ブリードアウトの抑制及び作業性の観点から、好ましくは５００〜５０００ｍＰａ・ｓ、より好ましくは１０００〜４７００ｍＰａ・ｓ、更に好ましくは２２００〜４０００ｍＰａ・ｓである。
なお、ここでいう２５℃における粘度は、ＪＩＳ  Ｚ  ８８０３に基づいて測定した値であり、具体的には、Ｂ型粘度計（東機産業製、ＢＬ２）により測定した値を意味する。
なお、粘度計の校正は、ＪＩＳ Ｚ ８８０９−ＪＳ１４０００に基づいて行うことができる。
【００５１】
〔液状硬化性樹脂組成物の硬化物の物性〕
本発明の液状硬化性樹脂組成物の硬化収縮率は、画像表示用装置の構成部材として使用した場合に、保護パネル、画像表示ユニット等の基板の反りをさらに高度に抑制する観点から、好ましくは３．０％未満、より好ましくは１．５％未満である。硬化収縮率が３．０％未満である場合、表示ムラの発生の原因ともなり得る、基板の反りを十分に抑制することができる。
【００５２】
本発明の液状硬化性樹脂組成物の硬化物の弾性率は、画像表示用装置の構成部材として使用した場合に、画像表示ユニット等への局所的な応力付加を抑制し、表示ムラの発生を抑える観点から、好ましくは２００００Ｐａ以下、更に好ましくは１７０００Ｐａ以下、より更に好ましくは１５０００Ｐａ以下である。弾性率が２００００Ｐａ以下であれば、表示ムラの発生の原因ともなり得る、画像表示ユニットへの局所的な応力付加を抑制することができる。
また、本発明の液状硬化性樹脂組成物の硬化物の弾性率は、加熱したときに硬化物から液状物が分離したり、垂れ落ちたりしない程度であれば弾性率の下限値に限りはないが、好ましくは１０００Ｐａ以上である。
なお、本発明において、樹脂組成物の硬化物の弾性率は、膜厚ｔ＝１ｍｍ、１０ｍｍ幅の硬化物を、チャック間距離２５ｍｍでオートグラフ（島津製作所社製、製品名「ＥＺ  Ｔｅｓｔ」）を用いて、２５℃で測定した引張り弾性率の値を意味する。
【００５３】
本発明の液状硬化性樹脂組成物の硬化物の波長４００ｎｍの光透過率は、好ましくは９０％以上、より好ましくは９５％以上、更に好ましくは９８％以上である。
また、本発明の液状硬化性樹脂組成物の硬化物のイエローイデックスの値は、好ましくは１．０以下、より好ましくは０．６以下、更に好ましくは０．４以下である。
なお、硬化物の波長４００ｎｍの光透過率及びイエローイデックスの値は、実施例に記載の方法に基づいて測定した値を意味する。
【００５４】
〔画像表示用装置〕
以下、本発明の液状硬化性樹脂組成物を用いて製造することが可能な画像表示用装置の一例である液晶表示装置について説明する。
図１は、本発明の画像表示用装置の一例である液晶表示装置の一実施形態を模式的に示す側面断面図である。図１に示す液晶表示装置は、バックライトシステム５０、偏光板２２、液晶表示セル１０及び偏光板２０がこの順で積層されてなる画像表示ユニット１と、液晶表示装置の視認側となる偏光板２０の上面に設けられた透明樹脂層３２と、その表面に設けられた透明保護基板（保護パネル）４０とから構成される。なお、透明樹脂層３２は、本発明の液状硬化性樹脂組成物の硬化体から構成される。
【００５５】
図２は、本発明の画像表示用装置の一例である液晶表示装置の一実施形態である、タッチパネルを搭載した液晶表示装置を模式的に示す側面断面図である。図２に示す液晶表示装置は、バックライトシステム５０、偏光板２２、液晶表示セル１０及び偏光板２０がこの順で積層されてなる画像表示ユニット１と、液晶表示装置の視認側となる偏光板２０の上面に設けられた透明樹脂層３２と、透明樹脂層３２の上面に設けられたタッチパネル３０と、タッチパネル３０の上面に設けられた透明樹脂層３１と、その表面に設けられた透明保護基板４０とから構成される。
【００５６】
なお、図２の液晶表示装置においては、画像表示ユニット１とタッチパネル３０との間、及びタッチパネル３０と透明保護基板４０との間の両方に透明樹脂層が介在しているが、透明樹脂層はこれらの少なくとも一方に介在していればよい。また、タッチパネルがオンセルとなる場合は、タッチパネルと液晶表示セルが一体化される。その具体例としては、図１の液晶表示装置の液晶表示セル１０が、オンセルで置き換えられたものが挙げられる。
【００５７】
図１及び２に示す液晶表示装置は、本発明の液状硬化性樹脂組成物の硬化物を透明樹脂層３１又は３２として備えているため、耐衝撃性を有し、二重写りがなく鮮明でコントラストの高い画像が得られる。
【００５８】
液晶表示セル１０は、当技術分野で周知の液晶材料から構成されるものを使用することができる。また、液晶材料の制御方法によって、ＴＮ（Ｔｗｉｓｔｅｄ  Ｎｅｍａｔｉｃ）方式、ＳＴＮ（Ｓｕｐｅｒ−ｔｗｉｓｔｅｄ  ｎｅｍａｔｉｃ）方式、ＶＡ（Ｖｉｒｔｉｃａｌ  Ａｌｉｇｎｍｅｎｔ）方式、ＩＰＳ（Ｉｎ−Ｐｌａｃｅ−Ｓｗｉｔｃｈｉｎｇ）方式等に分類されるが、本発明では、いずれの制御方法を使用した液晶表示セルであってもよい。
【００５９】
偏光板２０及び２２としては、当技術分野で一般的な偏光板を使用することができる。
偏光板の表面には、反射防止、防汚、ハードコート等の処理がなされていてもよい。そのような表面処理は、偏光板の片面に対して、又はその両面に対して実施されていてよい。
また、タッチパネル３０としては、当技術分野で一般的に用いられているものを使用することができる。
【００６０】
透明樹脂層３１又は３２は、例えば０．０２ｍｍ〜３ｍｍの厚さで形成することができる。特に、本発明の液状硬化性樹脂組成物は、厚膜形成が容易であり、０．１ｍｍ以上の透明樹脂層３１又は３２を形成する場合に好適である。
【００６１】
透明保護基板４０としては、一般的な光学用透明基板を使用することができる。
透明保護基板としては、例えば、ガラス板、石英板等の無機物の板、アクリル板、ポリカーボネート板等の樹脂板、厚手のポリエステルシート等の樹脂シート等が挙げられる。これらの中でも、高い表面硬度が必要とされる場合には、ガラス板、アクリル板が好ましく、ガラス板がより好ましい。
なお、透明保護基板４０の表面には、反射防止、防汚、ハードコート等の処理がなされていてもよい。そのような表面処理は、透明保護基板の片面に対して、又は両面に対して実施されていてよい。また、透明保護基板は、複数枚の基板を組み合わせて使用することもできる。
【００６２】
バックライトシステム５０としては、その構成に特に制限はないが、一般的には反射板等の反射手段とランプ等の照明手段とから構成される。これらの反射手段及び照明手段は、通常の画像表示用装置で適用される公知の手段・構成を適用することができる。
【００６３】
〔画像表示用装置の製造方法〕
本発明の液状硬化性樹脂組成物を用いた、上記の図１、２に示されたような画像表示用装置は、以下の方法により製造することができる。
まず、図１に示されたような、画像表示ユニットと、保護パネルと、を備える画像表示用装置は、画像表示ユニットと保護パネルとの間に、本発明の液状硬化性樹脂組成物を介在させる工程（以下、「工程（１ａ）」ともいう）と、当該保護パネル面側から光照射して液状硬化性樹脂組成物を硬化させ、透明樹脂層を形成する工程（以下、「工程（２ａ）」ともいう）とを経て製造することができる。
【００６４】
また、図２に示されたような、画像表示ユニットと、タッチパネルと、保護パネルと、を備える画像表示用装置は、画像表示ユニットとタッチパネルとの間、及び／又は、タッチパネルと保護パネルとの間に、本発明の液状硬化性樹脂組成物を介在させる工程（以下、「工程（１ｂ）」ともいう）と、保護パネル面側から光照射して液状硬化性樹脂組成物を硬化させ、透明樹脂層を形成する工程（以下、「工程（２ｂ）」ともいう）とを経て製造することができる。
【００６５】
ここで、従来の液状硬化性樹脂組成物を用いて液晶表示用装置を製造した場合、遮光部の裏側部分の空間や上下面に位置する遮光部で挟まれた空間内に充填された硬化性樹脂組成物には十分な光が到達せず、硬化反応が十分進行せずに、硬化が不十分となり、画像表示用装置の品質を大きく損ない信頼性の低下を招く。
ところが、本発明の液状硬化性樹脂組成物は、優れた硬化性を有するため、上記のような空間内に充填した液状硬化性樹脂組成物も十分に硬化させることができる。そのため、本発明の液状硬化性樹脂組成物を用いた画像表示用装置の製造方法によれば、品質の優れた画像表示用装置を生産性良く製造することができる。
【００６６】
工程（１ａ）及び（１ｂ）において、画像表示ユニットと保護パネルとの間等に、本発明の樹脂組成物を介在させる方法としては、例えば、ディスペンサーを用いて、画像表示ユニット又は保護パネル上に当該樹脂組成物を塗布した後に、真空（減圧）又は大気圧で貼合する方法や、一定の間隔を開けて配置された画像表示ユニット及び保護パネルの間に、当該樹脂組成物を注型する方法等が挙げられる。
なお、本発明の樹脂組成物を注型する際には、画像表示ユニット及び保護パネルの周囲にダムを形成してもよい。
【００６７】
工程（２ａ）及び（２ｂ）における光照射は、紫外線、電子線、α線、β線等の活性エネルギー線を照射することで行われ、例えば、紫外線照射装置を用いて、露光量５００〜５０００ｍＪ／ｃｍ2の条件で行うことができる。
なお、露光量とは、紫外線照射装置（オーク社製、製品名「ＵＶ−Ｍ０２（受光器：ＵＶ−３６）」）等で測定される照度に、照射時間（秒）を掛けた値をいう。
紫外線照射用の光源としては、例えば、低圧水銀灯、中圧水銀灯、高圧水銀灯、メタルハライドランプ、ＬＥＤランプ等が挙げられる。これらの中でも、高圧水銀灯、メタルハライドランプが好ましい。
なお、光照射の際には、保護パネル面側からの照射と、側面から照射を併用してもよい。また、光照射と同時に硬化性樹脂組成物を含む積層体を加熱する等して、硬化を促進させることもできる。
【００６８】
以上のように、本発明の液状硬化性樹脂組成物を用いることにより製造することが可能な画像表示用装置の一つである液晶表示装置について説明したが、本発明の液状硬化性樹脂組成物を用いることにより製造することが可能な画像表示用装置はこれに限られない。
例えば、プラズマディスプレイ（ＰＤＰ）、陰極線管（ＣＲＴ）、電界放出ディスプレイ（ＦＥＤ）、有機ＥＬディスプレイ、３Ｄディスプレイ、電子ペーパー等に適用することも可能である。
特に、画像表示用装置が１０インチサイズ以上において、本発明の液状硬化性樹脂組成物を用いて透明樹脂層を作製することがより好適である。
【実施例】
【００６９】
以下、実施例により本発明をさらに具体的に説明するが、本発明は以下の実施例に限定されるものではない。
また、以下の実施例において使用した化合物の数平均分子量（Ｍｎ）は、以下の方法に基づいて測定した値である。
〔数平均分子量（Ｍｎ）の測定法〕
テトラヒドロフラン（ＴＨＦ）を溶媒としたゲルパーミエーションクロマトフラフィー（ＧＰＣ）を使用して行い、ポリスチレンを標準物質として検量線を作成して決定した。検量線の作成にあたっては、標準ポリスチレンとして５サンプルセット（ＰＳｔＱｕｉｃｋＭＰ−Ｈ，  ＰＳｔＱｕｉｃｋ  Ｂ［東ソー（株）製、商品名］）を用いた。
装置：高速ＧＰＣ装置  ＨＣＬ−８３２０ＧＰＣ（検出器：示差屈折計又はＵＶ）
（東ソー（株）製、商品名）
使用溶媒：テトラヒドロフラン（ＴＨＦ）
カラム：カラムＴＳＫＧＥＬ  ＳｕｐｅｒＭｕｌｔｉｐｏｒｅ  ＨＺ−Ｈ
（東ソー（株）製、商品名）
カラムサイズ：カラム長が１５ｃｍ、カラム内径が４．６ｍｍ
測定温度：４０℃
流量：０．３５ｍｌ／分
試料濃度：１０ｍｇ／ＴＨＦ５ｍｌ
注入量：２０μｌ
【００７０】
〔実施例１〜１０及び比較例１〜４〕
表１に示す配合比で、（Ａ）〜（Ｃ）成分を配合し、９０℃で３０分間加熱攪拌混合して、実施例１〜１０及び比較例１〜４の液状硬化性樹脂組成物を調製した。なお表１中の、（Ａ）〜（Ｄ）成分についての数値の単位は質量部である。
なお、表１中に示した各成分のうち、（Ａ）成分及び（Ｄ）成分の詳細は以下のとおりである。
【００７１】
（Ａ）成分
・「イソプレンメタクリレート」：株式会社クラレ製、製品名「ＵＣ−１０２」。上記一般式（２）で表される構造を有し、Ｒ1はメチル基、ｎ＝２（メタクリロイル基数＝２）、Ｍｎ＝１７０００。
・「アクリロイルモルホリン」：アクリロイル基数＝１、Ｍｎ＝１４１．１７。
（Ｄ）成分
・「ブタジエンゴム」：株式会社クラレ製、製品名「ＬＢＲ−３０７」。数平均分子量（Ｍｎ）＝８０００。
・「ジ−（２−エチルへキシル）セバケート」：数平均分子量（Ｍｎ）＝４２６。
【００７２】
また、液状硬化性樹脂組成物中の（メタ）アクリロイル基濃度は、上述の計算式（１）に基づき算出した。
なお、表１に示された数値は、各成分の配合量は「質量部」で比率として表しているが、（メタ）アクリロイル基濃度を算出にあたっては、表１に示された数値の単位を「ｇ」とみなして算出している。
例えば、実施例１の樹脂組成物中の（メタ）アクリロイル基濃度は、［｛（イソプレンアクリレートの配合量／イソプレンアクリレートの分子量）×イソプレンアクリレートの平均（メタ）アクリロイル基数｝＋｛（アクリロイルモルホリンの配合量／アクリロイルモルホリンの分子量）×アクリロイルモルホリンの（メタ）アクリロイル基数｝］／液状硬化性樹脂組成物の総量＝［｛（４５．００／１７０００）×２｝＋｛（１．００／１４１．１７）×１｝］／１００．４２＝１．２×１０-4（ｍｏｌ／ｇ）となる。
【００７３】
各実施例及び各比較例で得られた液状硬化性樹脂組成物及びその硬化物について、以下に示す試験を行い、各特性を評価した。その結果を表１に示す。
【００７４】
（樹脂組成物の粘度）
Ｂ型粘度計（東機産業製ＢＬ２）を用いて、各実施例及び各比較例で得られた樹脂組成物の２５℃における粘度（単位：ｍＰａ・ｓ）を測定した。
【００７５】
（硬化物の弾性率）
表面が離型処理されたポリエチレンテレフタレートフィルム（東洋紡績（株）製、製品名「Ａ４１００」、８６ｍｍ×５６ｍｍ×１００μｍ、以下、「ＰＥＴフィルム」ともいう）に、各実施例及び各比較例で調製した樹脂組成物を滴下し、該樹脂組成物の硬化後の膜厚が１ｍｍとなるように、もう一枚のＰＥＴフィルムを貼り合わせた。そして、一方のＰＥＴフィルム側から、紫外線照射装置（オーク社製、製品名「ＵＶ−Ｍ０２（受光器：ＵＶ−３６）」）を用いて、露光量２０００ｍＪ／ｃｍ2の紫外線を照射して、樹脂組成物を硬化させ、硬化物を作製した。
次いで、ＰＥＴフィルムを剥がし、当該硬化物を１０ｍｍ幅に分取した試験片を、チャック間距離２５ｍｍで、オートグラフ（島津製作所社製、製品名「ＥＺ  Ｔｅｓｔ」）を用いて、２５℃で測定した引張り弾性率を、硬化物の弾性率（単位：Ｐａ）とした。
【００７６】
（両面遮光部硬化距離）
図３は、遮光部で挟まれた空間での硬化性の評価に用いた試験サンプルの側面断面図である。以下、図３を適宜参照の上、説明する。
５０ｍｍ×２０ｍｍ×２５０μｍのＯＤ値４．０の遮光マスク６１ａを貼り付けられ、表面が離型処理されたポリエチレンテレフタレートフィルム６２ａ（５０ｍｍ×５０ｍｍ×１００μｍ、以下、「ＰＥＴフィルム」ともいう）に、各実施例及び各比較例で調製した樹脂組成物６３を滴下し、もう一枚の遮光マスク６１ｂ付きＰＥＴフィルム６２ｂを用いて、該樹脂組成物を２つの遮光マスク６１ａ、６１ｂで挟むように、上下の遮光マスク６１ａ、６１ｂ間の樹脂組成物の膜厚が２００μｍとなるように貼り合わせ、試験サンプル６０を作製した。
次いで、アルミバット上に試験サンプル６０を置き、遮光マスク６１が在るＰＥＴフィルム６２ｂ側から、上述の紫外線照射装置を用いて、露光量２０００ｍＪ／ｃｍ2の紫外線を照射して、樹脂組成物を硬化させた。照射後、ＰＥＴフィルムを剥がし、遮光マスク下部の樹脂組成物の硬化部分６３ａと、樹脂組成物の未硬化部分６３ｂとの境界線と、遮光マスク端部の距離を目視で測定した。
図３に示されたように、遮光マスクの両端から硬化部分６３ａと未硬化部分６３ｂとの境界線までの距離ａ、ｂをそれぞれ測定し、ａ＋ｂの値を両面遮光部硬化距離（単位：ｍｍ）とした。当該両面遮光部硬化距離が大きいほど、遮光部で挟まれた空間での硬化性に優れている。
【００７７】
（耐湿熱信頼性）
２インチのガラス基板に、各実施例及び各比較例で調製した樹脂組成物を滴下し、５００μｍのスペーサを介して、もう一枚のガラス基板を貼り合わせた。そして、一方のガラス基板側から、上述の紫外線照射装置を用いて、露光量２，０００ｍＪ／ｃｍ2の紫外線を照射して、樹脂組成物を硬化させ、試験片を作製した。この試験片を、６０℃、７５％ＲＨ（相対湿度）の試験槽に、１００時間投入し、剥がれ、気泡、黄変発生の有無を目視評価し、下記の基準で評価した。
Ａ：変化なし。
Ｆ：剥がれ、気泡、黄変が確認された。
【００７８】
（光学特性）
膜厚７００μｍの表面研磨ガラス（旭硝子製、製品名「ＡＮ１００」）に、各実施例及び各比較例で調製した樹脂組成物を滴下し、該樹脂組成物の硬化後の膜厚が３３０μｍとなるように、もう一枚の表面研磨ガラスを貼り合わせた。そして、一方の表面研磨ガラス側から、上述の紫外線照射装置を用いて、露光量２，０００ｍＪ／ｃｍ2の紫外線を照射して、樹脂組成物を硬化させ、光学特性評価用サンプルを作製した。
また、同様に樹脂組成物の膜厚が３０μｍとなるように作成したサンプルをリファレンスとして、膜厚３３０μｍのサンプルの波長４００ｎｍにおける透過率、及びイエローインデックスを、色相計（日本電色工業社製、製品名「Σ９０」）を用いて測定し、以下の基準で評価した。
Ａ：４００ｎｍの透過率が９８％以上、且つイエローイデックスの値が０．４以下。
Ｆ：４００ｎｍの透過率が９８％未満、もしくはイエローイデックスの値が０．４未満。
【００７９】
【表１】
2013249452.tif 000005
【００８０】
実施例１〜６の液状硬化性樹脂組成物は、適度な粘度を有しており、遮光部で挟まれた空間での硬化性が優れている。また、該樹脂組成物の硬化物の耐湿熱信頼性、及び光学特性も良好であった。
一方、比較例１〜３の液状硬化性樹脂組成物は、実施例１〜６の樹脂組成物に比べて、遮光部で挟まれた空間での硬化性が劣る結果となった。
なお、比較例２及び３の液状硬化性樹脂組成物は、光照射しても硬化することができなかったため、表１の一部の項目については評価せずに終了した。
【産業上の利用可能性】
【００８１】
本発明の液状硬化性樹脂組成物は、適度な粘度を有し、遮光部で挟まれた空間での硬化性に優れており、該樹脂組成物の硬化物は、耐湿熱信頼性及び光学特性が良好である。
以上の特性を鑑みると、本発明の液状硬化性樹脂組成物は、大型画像表示用装置における保護パネルと画像表示ユニット等との間の空間を充填するために好適に使用し得る。
【符号の説明】
【００８２】
１  画像表示ユニット
１０  液晶表示セル
２０、２２  偏光板
３０  タッチパネル
３１、３２  樹脂層
４０  保護パネル
５０  バックライトシステム
６０  試験サンプル
６１ａ、６１ｂ  遮光マスク
６２ａ、６２ｂ  ＰＥＴフィルム
６３  樹脂組成物
６３ａ  樹脂組成物の硬化部分
６３ｂ  樹脂組成物の未硬化部分
【図１】
2013249452.tif 000006
【図２】
2013249452.tif 000007
【図３】
2013249452.tif 000008